(57)【要約】【課題】本発明は生体内分解率及び物性の調節が可能な生体適合性豚軟骨来由細胞外基質膜の製造方法及び前記豚軟骨来由細胞外基質を有効成分として含む癒着防止用組成物に関するもので、天然素材としての高い生体適合性にもかかわらず、軟骨組職細胞外基質は短い分解期間など、物性が弱くて適用に限界が存在するから、その物理的又は化学的処理によって物性を増進させる方法を開発した。【解決手段】本発明は、豚軟骨来由細胞外基質を物理化学的方法で処理して多様な剤形の生体素材に製作した。また、物理化学的処理を行ったにもかかわらず前記のような軟骨特異的な機能を維持する特性を確認した。また、豚軟骨来由細胞外基質素材を体内安全性及び癒着防止効能に優れた癒着防止剤としても活用することができる。【選択図】図１
2019508213.tif 000002
【特許請求の範囲】
【請求項１】
豚軟骨を分離する段階；
前記分離された豚軟骨を凍結乾燥して粉砕する段階；
前記粉砕された豚軟骨粉末を脱細胞化する段階；
前記脱細胞化した豚軟骨粉末を酸性溶液及びペプシン（ｐｅｐｓｉｎ）と混合して処理した後、塩基性溶液で中和させて豚軟骨粉末水溶液を製造する段階；
前記豚軟骨粉末水溶液を架橋剤と混合して豚軟骨来由細胞外基質膜を製造する段階；及び
前記豚軟骨来由細胞外基質膜に放射線を照射する段階を含む、生体内分解率及び物性の調節が可能な生体適合性豚軟骨来由細胞外基質膜の製造方法。
【請求項２】
前記架橋剤はグルタルアルデヒド（Ｇｌｕｔａｒａｌｄｅｈｙｄｅ）であることを特徴とする、請求項１に記載の生体内分解率及び物性の調節が可能な生体適合性豚軟骨来由細胞外基質膜の製造方法。
【請求項３】
前記放射線を照射する段階は、５〜１００ＫＧｙのガンマ線を照射することを特徴とする、請求項１に記載の生体内分解率及び物性の調節が可能な生体適合性豚軟骨来由細胞外基質膜の製造方法。
【請求項４】
請求項１〜３のいずれか一項に記載の方法によって製造された豚軟骨来由細胞外基質を有効成分として含む、癒着防止用組成物。
【請求項５】
前記組成物は、軟膏、粉末、ゲル、フィルム、スラブ、ラップ及びスポンジからなる群から選択されたいずれか一形態であることを特徴とする、請求項４に記載の癒着防止用組成物。
【発明の詳細な説明】
【技術分野】
【０００１】
本発明は生体内分解率及び物性の調節が可能な生体適合性豚軟骨来由細胞外基質膜の製造方法及び前記豚軟骨来由細胞外基質を有効成分として含む癒着防止用組成物に関する。
【背景技術】
【０００２】
天然素材は天然物質、動物、人体から由来した物質であり、非常に優れた生体適合性及び生理的機能を持っている。代表的な一例として細胞外基質（ｅｘｔｒａｃｅｌｌｕｌａｒ  ｍａｔｒｉｘ；ＥＣＭ）を挙げることができる。これは複雑な人体及び動物から抽出された生体材料であり、細胞の機能を制御又は調節するとか組職の再生を誘導することができるという特徴がある。したがって、天然素材から製造された支持体は、生体に移植された後に炎症反応が少ないのみならず、優れた生体機能性及び生分解性などを提供することができるので、理想的な細胞治療剤又は組織工学用支持体の材料と評価されている。最近では、同種（ａｌｌｏｇｅｎｉｃ）又は異種（ｘｅｎｏｇｅｎｉｃ）組職又は臓器を採取した後、細胞を除去（ａｃｅｌｌｕｌａｒｉｚｅｄ）してさまざまな形態の支持体又は膜として使用する技術が注目されている。
【０００３】
一方、軟骨来由細胞外基質は無血管及び無神経の組職であり、他の組職の細胞外基質に比べて組職特異的に成分の差別性がある。代表的に、軟骨組織には血管の生成を抑制するコンドロモジュリン（ｃｈｏｎｄｒｏｍｏｄｕｌｉｎ）、トロンボスポンジン（ｔｈｒｏｍｂｏｓｐｏｎｄｉｎ）、エンドスタチン（ｅｎｄｏｓｔａｔｉｎ）などが豊富であり、それだけでなく細胞の付着を防止するルブリシン（ｌｕｂｒｉｃｉｎ）、ビグリカン（ｂｉｇｌｙｃａｎ）、デコリン（Ｄｅｃｏｒｉｎ）、フィブロモジュリン（Ｆｉｂｒｏｍｏｄｕｌｉｎ）などが存在している。しかし、天然素材としての高い生体適合性及び機能性にもかかわらず、軟骨組織細胞外基質は分解期間の調節が難しく、物性が弱くて人体に適用に限界が存在するから、その物理的又は化学的処理によって分解性を調節するとともに物性を増進させる方法の開発が必要である。
【０００４】
癒着とは分離されていなければならない臓器の組職面が外科的手術又は炎症によって纎維性組職で連結又は融合されるものであり、これによる合併症によって小腸閉塞、後天性女性不妊症、子宮外妊娠、晩成腹痛、再手術などが発生する。このような癒着は外科的手術後５０〜９０％で発生し、癒着によって再手術される患者が３４．６％に至るほどに発生が頻繁である。癒着は組職の損傷後に現れる治癒過程と類似して治癒過程の邪魔なしに癒着のみを防止する方法が重要である。癒着は手術部位の治癒過程中に正常に沈着する纎維素が傷の治癒過程が完了したにもかかわらず持続的に発生して、隣接している他の組職と結合するようにし、究極に血管が侵透して完全な一つの組職又は器官として合わせられることになる。このような癒着を防止するために、纎維素の分解を促進する薬物を使ったりするが、組職間に物理的障壁（ｐｈｙｓｉｃａｌ  ｂａｒｒｉｅｒ）を形成して組職を離隔させる癒着防止素材を使う場合が多い。
【０００５】
既存の癒着防止素材は物理的な障壁の役割として生分解性素材、つまりセルロース又はヒアルロン酸を用いた場合が多く、その他にコラーゲンなどの天然素材が多く用いられている。このような生分解性素材は水を吸収する性質があり、これによる加水分解を特徴としており、分解速度が速いから主に腹部の手術後に使われている。このような製品は普通ジェル状を持っているが、投与部位が広くて損傷部位に固定し難い欠点があるから、現在商用化した製品の場合、癒着防止の効果が高くない。例えば、最も多く使われる癒着防止剤であるインターシード（Ｉｎｔｅｒｃｅｅｄ）の場合、その使用による癒着防止の効果が６０％としかならない（ｗｗｗ．ｅｔｈｉｃｏｎ．ｃｏｍ）。
【０００６】
一方、組職によっては、再生に長い期間がかかり、長期間運動を要する部位がある。筋骨格組織、脊椎管、歯牙などがそれである。これらはそれぞれ再生期間が違い、運動が発生する部位なので、各組職に対する癒着防止剤は組職に必要な特性を持たなければならない。例えば、筋骨格組織の損傷は数週又は数ヶ月の再生期間が必要であり、この期間の間に靭帯や腱の癒着を伴う場合が多く、関節に手術的侵襲を加える場合、数ヶ月にわたる再活運動が必要な場合が多い。したがって、この期間中に分解せずに残存して癒着を防止することができる生体素材が必要である。既存の癒着防止剤は早い分解性を持っているため、このような組職に対する適用が適切でないこともある。
【０００７】
癒着の最終段階は血管化であり、この段階になっては癒着した組職が全く単一組職を成して不可逆的に癒着が完成される。したがって、損傷した組職を渡る血管の形成を防ぐことは非常に重要である。しかし、既存の癒着防止剤は単純な障壁の役割をするだけで、生理的機能がないため、究極に起こり得る血管浸透を防止することができる薬理学的機序を持っていない。
【発明の概要】
【発明が解決しようとする課題】
【０００８】
本発明の目的は、生体内分解率及び物性の調節が可能な生体適合性豚軟骨来由細胞外基質膜の製造方法及び前記豚軟骨来由細胞外基質を有効成分として含む癒着防止用組成物を提供することにある。
【課題を解決するための手段】
【０００９】
本発明は、豚軟骨を分離する段階；前記分離された豚軟骨を凍結乾燥して粉砕する段階；前記粉砕された豚軟骨粉末を脱細胞化する段階；前記脱細胞化した豚軟骨粉末を酸性溶液及びペプシン（ｐｅｐｓｉｎ）と混合して処理した後、塩基性溶液で中和させて豚軟骨粉末水溶液を製造する段階；前記豚軟骨粉末水溶液を架橋剤と混合して豚軟骨来由細胞外基質膜を製造する段階；及び前記豚軟骨来由細胞外基質膜に放射線を照射する段階を含む生体内分解率及び物性の調節が可能な生体適合性豚軟骨来由細胞外基質膜の製造方法を提供する。
【００１０】
また、本発明は前記方法によって製造された豚軟骨来由細胞外基質を有効成分として含む癒着防止用組成物を提供する。
【発明の効果】
【００１１】
本発明は生体内分解率及び物性の調節が可能な生体適合性豚軟骨来由細胞外基質膜の製造方法及び前記豚軟骨来由細胞外基質を有効成分として含む癒着防止用組成物に関するもので、天然素材としての高い生体適合性及び機能性にもかかわらず軟骨組織細胞外基質は分解期間の調節が難しく物性が弱くて適用に限界があるから、その物理的又は化学的処理及び放射線処理によって物性を増進させる方法を開発した。本発明は豚軟骨来由細胞外基質を物理化学的方法で処理して多様な剤形の生体素材に製作した。さらに、物理化学的処理を行ったにもかかわらず前記のような軟骨特異的機能を維持する特性を確認した。また、豚軟骨来由細胞外基質素材を用いて体内安全性及び癒着防止効能に優れた癒着防止剤としても活用することができる。
【図面の簡単な説明】
【００１２】
【図１】本発明の豚軟骨来由細胞外基質膜の製造工程を示す。
【図２】軟骨細胞外基質膜の架橋前後の比較結果である。細胞外基質癒着防止膜、（左）架橋前、（中）架橋後、（右）放射線照射後。
【図３】軟骨細胞外基質源泉材料の成分分析結果である。
【図４ａ】軟骨細胞外基質膜の架橋前後による機械的物性分析結果である。軟骨細胞外基質膜の架橋前と後かつ厚さによる引張強度分析結果である。上の図で、（左）引張強度測定器、（中）引張強度測定のためのサンプル裁断形状、（右）引張強度測定のためのサンプル裁断機。下の図は化学架橋前後による引張強度測定結果である。
【図４ｂ】軟骨細胞外基質膜の架橋前後による機械的物性分析結果である。軟骨細胞外基質膜の架橋による縫合強度（ｓｕｔｕｒｅ  ｓｔｒｅｎｇｔｈ）の測定結果である。
【図５】軟骨細胞外基質膜の放射線照射による酵素分解率の実験結果である。
【図６】軟骨細胞外基質膜の放射線照射による体内分解率の実験結果である。
【図７】軟骨細胞外基質膜に対する血管内皮細胞付着の実験結果である。
【図８ａ】マウス盲腸癒着モデルを用いた生体内効果確認の試験結果である。マウス盲腸癒着モデル実験過程及び細胞外基質膜移植過程を示す。
【図８ｂ】マウス盲腸癒着モデルを用いた生体内効果確認の試験結果である。細胞外基質膜移植１週後の対照群との比較写真である。
【図８ｃ】マウス盲腸癒着モデルを用いた生体内効果確認の試験結果である。細胞外基質膜移植１週後の対照群との組職学的分析比較写真である。
【発明を実施するための形態】
【００１３】
本発明は、豚軟骨を分離する段階；前記分離された豚軟骨を凍結乾燥して粉砕する段階；前記粉砕された豚軟骨粉末を脱細胞化する段階；前記脱細胞化した豚軟骨粉末を酸性溶液及びペプシン（ｐｅｐｓｉｎ）と混合して処理した後、塩基性溶液で中和させて豚軟骨粉末水溶液を製造する段階；前記豚軟骨粉末水溶液を架橋剤と混合して豚軟骨来由細胞外基質膜を製造する段階；及び前記豚軟骨来由細胞外基質膜に放射線を照射する段階を含む生体内分解率及び物性の調節が可能な生体適合性豚軟骨来由細胞外基質膜の製造方法を提供する。
【００１４】
好ましくは、前記架橋剤はグルタルアルデヒド（Ｇｌｕｔａｒａｌｄｅｈｙｄｅ）であってもよいが、これに制限されるものではない。
【００１５】
好ましくは、前記放射線を照射する段階は５〜１００ＫＧｙのガンマ線を照射することができるが、これに制限されるものではない。
【００１６】
一方、前記豚軟骨来由細胞外基質膜に放射線を処理することによって生体内膜の分解率及び物性を調節することができ、滅菌効果を得ることもできる。
【００１７】
本発明の方法の好適な一実施例において、前記脱細胞化する段階は、物理的脱細胞法、化学的脱細胞法又は物理的及び化学的方法を組み合わせた方法によって行うことを特徴とする。
【００１８】
前記物理的脱細胞法は、凍結−解凍法、超音波処理、又は物理的撹拌を含む。前記化学的脱細胞法は前記豚軟骨来由粉末を低張液、陰イオン性界面活性剤、非イオン性界面活性剤、陽イオン性界面活性剤、ＤＮａｓｅ、ＲＮａｓｅ又はトリプシンで処理することを特徴とする。また、前記脱細胞化する段階は、約０〜５０℃の温度範囲で行うことが好ましい。
【００１９】
前記化学的脱細胞法において、前記低張液はトリスＨＣｌ（Ｔｒｉｓ  ＨＣｌ）（ｐＨ８．０）溶液であり、前記陰イオン性界面活性剤はドデシル硫酸ナトリウム（ＳＤＳ）、デオキシコール酸ナトリウム（ｓｏｄｉｕｍ  ｄｅｏｘｙｃｈｏｌａｔｅ）、又はトリトンＸ−２００（Ｔｒｉｔｏｎ  Ｘ−２００）であり、前記非イオン性界面活性剤はトリトンＸ−１００（Ｔｒｉｔｏｎ  Ｘ−１００）であり、前記陽イオン性界面活性剤はＣＨＡＰＳ、スルホベタイン−１０（Ｓｕｌｆｏｂｅｔａｉｎｅ−１０、ＳＢ−１０）、スルホベタイン−１６（ＳＢ−１６）、又はトリ−ｎ−ブチルリン酸（Ｔｒｉ−ｎ−ｂｕｔｙｌ  ｐｈｏｓｐｈａｔｅ）であってもよい。
【００２０】
また、本発明は前記方法によって製造された豚軟骨来由細胞外基質を有効成分として含む癒着防止用組成物を提供する。
【００２１】
詳述すれば、前記豚軟骨来由細胞外基質は手術部位の纎維化及び炎症を抑制して癒着形成を防止することができる。
【００２２】
好ましくは、前記組成物は、軟膏、粉末、ゲル、フィルム、スラブ、ラップ又はスポンジ形態として提供されて手術部位の癒着形成を防止することができる。
【００２３】
以下では、本発明を限定しない実施例に基づいて本発明を詳細に説明する。本発明の下記実施例は本発明を具体化するためのものであるだけ、本発明の権利範囲を制限するとか限定するものではないことは言うまでもない。したがって、本発明の詳細な説明及び実施例から本発明が属する技術分野の専門家が容易に類推することができるものは本発明の権利範囲に属するものと解釈される。
【実施例１】
【００２４】
豚軟骨来由細胞外基質膜の製造
１．豚軟骨の分離
豚軟骨来由細胞外基質パウダーを製作するために、ＥＮ  １２４４２の“Animal tissues and their derivatives utilized in the manufacture of medical devices, part 1; Analysis and management of risk, part 2; controls on sourcing, collection and handling”を参照し、基準に合う施設の豚膝軟骨を購入して使った。
【００２５】
２．豚軟骨の分離及び粉砕
豚軟骨粉末の製造工程は次のようである。
【００２６】
豚軟骨から軟骨を切り出して軟骨片（約２０Ｘ３０ｍｍ）を作り、これを生理食塩水で１０分間３回洗浄し、−８０℃に冷凍させた後、３日間凍結乾燥させた。乾燥した軟骨片を凍結粉砕機（ＪＡＩ、ＪＦＣ−３００、ＪＡＰＡＮ）を用いて約１０μｍのサイズに凍結粉砕し、−８０℃で保管した。
【００２７】
３．豚軟骨粉末の物理化学的脱細胞化
豚軟骨粉末に存在する細胞及び遺伝物質を除去し、純粋な細胞外基質成分のみを得るために次のように脱細胞化過程を遂行した。
【００２８】
前記製造した豚軟骨粉末を１０ｇ当たり低張液（Ｈｙｐｏｔｏｎｉｃ  ｂｕｆｆｅｒ）５００ｍｌで処理し、２００ｒｐｍ、４℃で４時間撹拌した。軟骨粉末を沈澱させて分離させるために、遠心分離機（ＵＳ−２１ＳＭＴ、Ｖｉｓｉｏｎ、Ｋｏｒｅａ）を用いて１０、０００ｒｐｍで３０分間処理した。
【００２９】
上澄み液を除去した後、軟骨粉末を０．１％ＳＤＳ（Ｓｏｄｉｕｍ  ｄｏｄｅｃｙｌ  ｓｕｌｆａｔｅ、Ｂｉｏ−ｒａｄ、ＵＳＡ）溶液に添加し、２００ｒｐｍ、４℃で２時間撹拌した。ＳＤＳ処理が終わった後、軟骨粉末を３次蒸溜水で５回繰り返し洗浄し、洗浄水の交換は前述したような遠心分離の条件で進めた。
【００３０】
ついで、５００Ｕ／ｍｌのＤＮａｓｅ（Ｓｉｇｍａ、ＵＳＡ）２００ｍｌを処理し、２００ｒｐｍ、３７℃培養基で１２時間撹拌した。Ｄｎａｓｅ処理後、前述したように、３次蒸溜水を用いて５回洗浄した。
【００３１】
脱細胞化した軟骨粉末は−８０℃の超低温冷凍装置で冷却した後、３日間凍結乾燥した。乾燥した軟骨粉末を前述したような方法で破砕して最終的に約１０μｍサイズの軟骨粉末を収得し、必要時まで−８０℃で保管した。
【００３２】
４．酵素を用いた水溶性軟骨粉末の製造
脱細胞化した軟骨粉末４ｇ当たり１００ｍｌの塩酸水溶液にペプシン（Ｐｅｐｓｉｎ；ｓｉｇｍａ、ＵＳＡ）を処理し、２００ｒｐｍ、４℃で２４時間撹拌した。
【００３３】
ペプシン（ｐｅｐｓｉｎ）の処理後、ＮａＯＨ溶液を用いてｐＨ７．４に中和させた。水溶化した軟骨粉末を透析膜（ＭＷＣＯ  １０００、Ｓｐｅｃｔｒｏｌａｂ、ＵＳＡ）に入れた後、３次蒸溜水によって２００ｒｐｍ、℃で２４時間撹拌した。その後、水溶化した軟骨粉末を容器に入れ、−８０℃の超低温冷凍装置で冷凍させた後、３日間凍結乾燥した。水溶化処理された軟骨粉末を前述したような方法で約１０μｍのサイズを有するパウダーに粉砕し、最終的に−８０℃の冷凍装置で必要時まで保管した。
【００３４】
５．豚軟骨細胞外基質膜の製造
前記製作した水溶性軟骨粉末１．３ｇを３次蒸溜水１００ｍｌで処理した後、２００ｒｐｍ、常温で１時間撹拌した。
【００３５】
軟骨粉末水溶液を遠心分離機容器に入れた後、３０００ｒｐｍで１０分間処理した。ピペット（ｐｉｐｅｔ）を用いて上澄み液を１００Ｘ１００ｍｍの方形シリコンモールドに３５ｍｌずつ分株した後、無菌実験台（ｃｌｅａｎ  ｂｅｎｃｈ）で４８時間乾燥させた。
【００３６】
乾燥した膜６ｍｇ当たり０．１％グルタルアルデヒド溶液（Ｇｌｕｔａｒａｌｄｅｈｙｄｅ  ｓｏｌｕｔｉｏｎ；Ｓｉｇｍａ、ＵＳＡ）１ｍｌを処理し、１００ｒｐｍ、常温で１時間撹拌した。架橋された膜は６ｍｇ当たり１ｍｌのＰＢＳ溶液で３回繰り返して１００ｒｐｍ、３０分間洗浄した後、３次蒸溜水で３回洗浄した。洗浄した膜は６ｍｇ当たり１ｍｌの４Ｍ  ＮａＣｌ溶液で処理し、１００ｒｐｍ、常温で３０分間処理した。洗浄の完了した膜は無菌実験台（ｃｌｅａｎ  ｂｅｎｃｈ）でテフロン（登録商標）フィルム上に広げて乾燥させることで、最終的に約３０μｍの厚さを有する豚軟骨細胞外基質膜を製造した。
【００３７】
豚軟骨細胞外基質膜の製造工程は図１の通りであり、軟骨細胞外基質膜の架橋前後の比較結果は図２の通りである。
【００３８】
６．豚軟骨細胞外基質膜の放射線処理（膜の分解率調節及び滅菌）
前記製作した細胞外基質膜を銀箔で包装した後、線量５ＫＧｙ〜１００ＫＧｙのガンマ線を照射した。
【実施例２】
【００３９】
軟骨細胞外基質源泉材料の成分分析
軟骨細胞外基質工程過程による源泉材料の成分分析結果、軟骨細胞外基質に最も大きな比重を占めているコラーゲンと糖蛋白成分の損失なしに維持されていることを確認した。コラーゲンは、酸性溶液とペプシン酵素に源泉材料を溶解し、ｓｉｒｉｕｓ  ｒｅｄ  ａｓｓａｙで測定し、糖蛋白は、パパイン（ｐａｐａｉｎ）溶液に溶かし、ＤＭＭＢ  ａｓｓａｙで測定した（図３）。
【実施例３】
【００４０】
軟骨細胞外基質膜の架橋前後による機械的物性分析
１．軟骨細胞外基質膜の架橋前と後かつ厚さによる引張強度分析
癒着防止剤として使われる膜は手術部位を充分に保護することができる物理的性質が重要であるから、食品医薬品安全処ガイドラインに従って製品特性に合う引張強度検査を実施した（図４ａ）。
【００４１】
図４ａのように、裁断された細胞外基質膜を引張強度測定器で測定し、引張強度の程度を最高力（ｕｌｔｉｍａｔｅ  ｆｏｒｃｅ）の値で示して図表化した。結果から分かるように、細胞外基質膜の厚さが増加するほど引張強度が向上し、化学的架橋によっても有意に物理的強度が増加することを確認した。また、放射線照射処理された試料の引張強度測定においても放射線照射線量によって物理的強度の調節が可能であることを確認した（図４ａ）。
【００４２】
２．軟骨細胞外基質膜の架橋による縫合強度測定（ｓｕｔｕｒｅ  ｓｔｒｅｎｇｔｈ）
癒着防止用膜は手術部位に固定されるときに効果的に癒着防止効果を発揮することができるから、手術時に縫合しても壊れずに耐えることができる強度が必要である。縫合強度は別に食品医薬品安全処に規定されていないから、自ら縫合強度を測定することができるプロトコルを確立して測定した。縫合強度の測定は、下記のようにフィルムを裁断し、フィルムを手術糸で縫合した後、引張強度測定器にそれぞれ手術糸と細胞外基質膜を付着して引張強度を測定する方法で進めた。測定結果、架橋後の細胞外基質膜の縫合強度が架橋前より有意に増加することを確認した（図４ｂ）。
【実施例４】
【００４３】
軟骨細胞外基質膜の放射線照射による酵素分解率実験
癒着防止用膜は手術部位によって分解期間が違うので、臓器特異的に癒着防止効果を出すためには、各臓器別に分解期間が調節された癒着防止剤を使わなければならない。軟骨細胞外基質膜の放射線照射線量によって分解率調節が可能であるかを確認するために、体外でコラーゲン分解酵素を処理した後、時間による分解挙動を試験した。実験は、互いに異なる放射線照射線量で処理した軟骨細胞外基質膜を１Ｘ１ｃｍに切った後、コラーゲン分解酵素で処理したＰＢＳで処理して２週間経過を観察した（図５の左）。また、２週間コラーゲン分解酵素で処理した試料を遠心分離し、上澄み液のヒドロキシプロリン（Ｈｙｄｒｏｘｙ  ｐｒｏｌｉｎｅ）の量を分析して細胞外基質膜の主要成分であるコラーゲンの分解率を測定した（図５の右）。測定結果、放射線照射線量によってコラーゲン分解酵素処理時の細胞外基質膜の分解率が調節されることを確認した。
【実施例５】
【００４４】
軟骨細胞外基質膜の放射線照射による体内分解率実験
細胞外基質膜の放射線照射による体内生分解率の差を確認するために次のように実験を進めた。
【００４５】
図１で製作した軟骨細胞外基質膜と軟骨細胞外基質に放射線照射された膜のＥＯガス滅菌を実施した。そして、それぞれの膜を、ネズミ（Ｒａｔ）の皮下を切開した後、移植させてから縫合し、４週間生分解率を観察した。その結果、放射線照射によって体内皮下での生分解率が調節されることを確認した（図６）。
【実施例６】
【００４６】
軟骨細胞外基質膜に対する血管内皮細胞付着実験
図１で製作した軟骨細胞外基質膜を用い、癒着機序で作用する血管内皮細胞の付着差を次のように確認した。
【００４７】
図１で製作した軟骨細胞外基質膜とカバーガラス（ｃｏｖｅｒ  ｇｌａｓｓ）を直径５ｍｍの別個の２４ウェルディッシュに付着させた後、乾燥させて固定し、ＥＯガス滅菌を実施した。そして、それぞれ膜がコートされたディッシュとカバーガラス（ｃｏｖｅｒ  ｇｌａｓｓ）そしてコートされていない２４ウェルプレートに２Ｘ１０４の血管内皮細胞を移植し、２４時間付着させた。その後、各表面に付着された細胞をｃａｌｅｉｎ染色した後、蛍光燎微鏡で観察した。その結果、細胞外基質膜をコートしたディッシュにおいてカバーガラス（ｃｏｖｅｒ  ｇｌａｓｓ）とウェルプレート（ｗｅｌｌ  ｐｌａｔｅ）に比べて細胞付着が抑制されることを確認した（図７）。
【実施例７】
【００４８】
マウス盲腸癒着モデルを用いた生体内効果確認試験
（１）８週齢のＣ５７ＢＬ６マウスを用いて癒着モデルを製作した。マウスの腹部の皮膚層と筋肉層をそれぞれ切開した後、筋肉層と皮膚層を縫合することにより、損傷した組職間で癒着が発生するモデルを作って癒着効果を確認した。癒着組職は１週後に発生し、筋肉と皮膚を強く付着させる癒着モデルが形成された（図８ａ）。
【００４９】
（２）前記製作された皮下癒着モデルにおいて筋肉層と皮膚層の間に癒着組職が形成される部位に軟骨細胞外基質膜を移植した後、１週後に結果を確認した。癒着のみ誘導したグループでは１週間で癒着組職が傷を取り囲んで厚く生成された。軟骨細胞外基質膜を移植した場合、筋肉層と皮膚層が分離され、癒着組職も形成されなかったことが分かった（図８ｂ）。
【００５０】
（３）前記獲得した組職のヘマトキシリンとエオシン染色によって細胞と細胞質染色を実施した。その結果、軟骨細胞外基質膜そのものに細胞が集中して筋肉層と皮膚層を物理的に防御しながら両組職間に癒着組職が形成することができないようにする役割をした（図８ｃ）。
【図１】
2019508213.tif 000003
【図２】
2019508213.tif 000004
【図３】
2019508213.tif 000005
【図４ａ】
2019508213.tif 000006
【図４ｂ】
2019508213.tif 000007
【図５】
2019508213.tif 000008
【図６】
2019508213.tif 000009
【図７】
2019508213.tif 000010
【図８ａ】
2019508213.tif 000011
【図８ｂ】
2019508213.tif 000012
【図８ｃ】
2019508213.tif 000013
【国際調査報告】
2019508213.tif 000014
2019508213.tif 000015
2019508213.tif 000016
2019508213.tif 000017